КОМПОЗИЦИЯ ГЕРМЕТИКА

1. Композиция герметика, содержащая:
полиуретановую дисперсию, характеризующуюся сверхвысоким уровнем содержания твердой фазы, и содержащую:
первый компонент, где упомянутый первый компонент содержит первый полиуретановый форполимер или эмульсию первого полиуретанового форполимера,
второй компонент, где упомянутый второй компонент содержит фазу среды, выбираемую из группы, состоящей из эмульсии второго полиуретанового форполимера, полиуретановой дисперсии, характеризующейся низким уровнем содержания твердой фазы, затравочного латекса и их комбинаций; и
удлинитель цепи;
где упомянутая полиуретановая дисперсия, характеризующаяся сверхвысоким уровнем содержания твердой фазы, характеризуется, по меньшей мере, уровнем содержания твердой фазы, соответствующим уровню содержания твердой фазы, равному, по меньшей мере, 65 мас.%, при расчете на совокупную массу упомянутой полиуретановой дисперсии, характеризующейся сверхвысоким уровнем содержания твердой фазы, и вязкостью, меньшей, чем 5000 сПз при 20 об/мин при 21°С для случая использования шпинделя №4 вискозиметра Брукфильда.
2. Композиция герметика по п.1, где упомянутая композиция герметика дополнительно содержит одно или несколько поверхностно-активных веществ, один или несколько диспергаторов, один или несколько загустителей, один или несколько пигментов, один или несколько наполнителей, одну или несколько добавок, придающих стойкость к знакопеременным изменениям температуры, один или несколько нейтрализаторов, один или несколько пластификаторов и/или их комбинации.
3. Композиция герметика по п.2, где упомянутая композиция герметика содержит от 25 до менее, чем 100 мас.% упомянутой полиуретановой дисперсии, характеризующейся сверхвысоким уровнем содержания твердой фазы, в расчете на массу композиции герметика.
4. Композиция герметика по п.2, где упомянутая композиция герметика содержит от 0,1 до 5 мас.% упомянутых одного или нескольких поверхностно-активных веществ.
5. Композиция герметика по п.2, где упомянутая композиция герметика содержит от 0,1 до 5 мас.% упомянутых одного или нескольких диспергаторов.
6. Композиция герметика по п.2, где упомянутая композиция герметика содержит от 0,1 до 5 мас.% упомянутых одного или нескольких загустителей.
7. Композиция герметика по п.2, где упомянутая композиция герметика содержит от 0 до менее чем 10 мас.% упомянутых одного или нескольких пигментов.
8. Композиция герметика по п.2, где упомянутая композиция герметика содержит от 0 до 75 мас.% упомянутых одного или нескольких наполнителей.
9. Композиция герметика по п.2, где упомянутая композиция герметика содержит от 0,1 до 2 мас.% упомянутых одной или нескольких добавок, придающих стойкость к знакопеременным изменениям температуры.
10. Композиция герметика по п.2, где упомянутая композиция герметика содержит от 0,1 до 1 мас.% упомянутых одного или нескольких нейтрализаторов.
11. Композиция герметика по п.2, где упомянутая композиция герметика содержит от 0 до 12 мас.% упомянутых одного или нескольких пластификаторов.
12. Композиция герметика по п.2, где упомянутая композиция герметика дополнительно содержит от 0,1 до менее чем 10 мас.% одного или нескольких пигментов, и где упомянутая композиция герметика характеризуется гибкостью при удлинении, равной, по меньшей мере, 650% при -25°С.
13. Композиция герметика по п.2, где упомянутая композиция герметика по существу не содержит каких-либо пигментов, и где упомянутая композиция герметика характеризуется гибкостью при удлинении, равной, по меньшей мере, 400% при -25°С.
14. Композиция герметика по п.2, где упомянутая композиция герметика характеризуется упругим восстановлением, равным 50% и более при -25°С.
15. Композиция герметика по п.2, где упомянутая композиция герметика характеризуется упругим восстановлением, равным 80% и более при -25°С.
16. Композиция герметика по п.2, где упомянутая композиция герметика характеризуется усадкой, меньшей, чем 20%.
17. Композиция герметика по п.1, где упомянутый первый компонент содержит одну или несколько первых полимерных смол, и упомянутый второй компонент содержит одну или несколько вторых полимерных смол, и где упомянутая первая полимерная смола и упомянутая вторая полимерная смола характеризуются соотношением среднеобъемных размеров частиц в диапазоне от 1:5 до 1:2.
18. Композиция герметика по п.15, где упомянутая первая полимерная смола и упомянутая вторая полимерная смола характеризуются соотношением среднеобъемных размеров частиц в диапазоне приблизительно 1:3.
19. Композиция герметика по п.15, где упомянутая полиуретановая дисперсия, характеризующаяся сверхвысоким уровнем содержания твердой фазы, содержит от 20 до 40 мас.% упомянутых одной или нескольких первых полимерных смол, характеризующихся размером частиц в диапазоне от 0,04 до 5,0 мкм, и от 60 до 80 мас.% упомянутых одной или нескольких вторых полимерных смол, характеризующихся размером частиц в диапазоне от 0,05 до 5,0 мкм, при расчете на совокупную массу упомянутых одной или нескольких первых полимерных смол и упомянутых одной или нескольких вторых полимерных смол.
20. Композиция герметика по п.1, где упомянутый затравочный латекс выбирают из группы, состоящей из дисперсии, эмульсии или латекса смол олефинов, эпоксидов, силикона, стирола, акрилата, бутадиена, изопрена, винилацетата, их сополимеров и их смесей.
21. Композиция герметика по п.1, где упомянутый затравочный латекс представляет собой масляную фазу, эмульгированную в воде.
22. Композиция герметика по п.1, где упомянутые первый или второй полиуретановые форполимеры представляют собой продукт реакции между, по меньшей мере, одним полиизоцианатом и, по меньшей мере, одним полиолом.
23. Композиция герметика по п.22, где упомянутый полиизоцианат является ароматическим или алифатическим.
24. Композиция герметика по п.22, где упомянутый полиол выбирают из группы, состоящей из простого полиэфира, сложного полиэфира, поликарбоната, полиола натурального масла семян и их комбинаций.
25. Композиция герметика по п.22, где упомянутые первый или второй полиуретановые форполимеры являются ионными или неионными.
26. Композиция герметика по п.22, где упомянутые первый или второй полиуретановые форполимеры имеют концевые изоцианатные группы или концевые гидроксильные группы.
27. Композиция герметика, содержащая:
полиуретановую дисперсию, характеризующуюся сверхвысоким уровнем содержания твердой фазы и содержащую:
первый компонент, где упомянутый первый компонент содержит эмульсию первого полиуретанового форполимера,
второй компонент, где упомянутый второй компонент содержит дисперсию, эмульсию или латекс акрилата; и
удлинитель цепи;
где упомянутая полиуретановая дисперсия, характеризующаяся сверхвысоким уровнем содержания твердой фазы, характеризуется, по меньшей мере, уровнем содержания твердой фазы, соответствующим уровню содержания твердой фазы, равному, по меньшей мере, 65 мас.%, при расчете на совокупную массу упомянутой полиуретановой дисперсии, характеризующейся сверхвысоким уровнем содержания твердой фазы, и вязкостью, меньшей, чем 5000 сПз при 20 об/мин при 21°С для случая использования шпинделя №4 вискозиметра Брукфильда,
необязательно одно или несколько поверхностно-активных веществ, необязательно один или несколько диспергаторов, необязательно один или несколько загустителей, необязательно один или несколько пигментов, необязательно один или несколько наполнителей, необязательно одну или несколько добавок, придающих стойкость к знакопеременным изменениям температуры, необязательно один или несколько нейтрализаторов, необязательно один или несколько пластификаторов и/или их комбинации.